(57)【特許請求の範囲】
【請求項１】
繊度が６０デシテックス以下、１０％伸長時の強度が２．０から３．０cN/dtex、破断伸度３５〜５０％のナイロン６マルチフィラメントがリップストップ組織に製織されてなり、ＪＩＳ−Ｌ−１０９６に記載されるシングルタング法による経糸切断および緯糸切断方向の引裂き強力（Ｌ）がともに１．５ｋｇｆ以上であり、且つシングルタング法によって描かれた引裂き強力のチャートにおいて、引裂き強力（Ｌ）と極小点（Ｓ）の関係がＬ−Ｓ／Ｌ≦０．５であることを特徴とするポリアミドマルチフィラメント織物。
【請求項２】
織物厚みが０．１５ｍｍ以下、織物目付けが１００ｇ／ｍ2以下であるポリアミドマルチフィラメント織物であることを特徴とする請求項１記載のポリアミドマルチフィラメント織物。
【請求項３】
織物の組識がリップストップ組識であることを特徴とする請求項１または２に記載のポリアミドマルチフィラメント織物。
【請求項４】
繊度が６０デシテックス以下、１０％伸長時の強度が２．０から３．０cN/dtex、破断伸度３５〜５０％のナイロン６マルチフィラメントを無撚で糊付けを行い、次いでリップストップ組識で製織し、ＪＩＳ−Ｌ−１０９６に記載されるシングルタング法による経糸切断および緯糸切断方向の引裂き強力（Ｌ）をともに１．５ｋｇｆ以上とすることを特徴とするポリアミドマルチフィラメント織物の製造方法。
【発明の詳細な説明】
【０００１】
【発明の属する技術分野】
本発明は薄くソフトな風合いを有しており、かつ引裂き強力に優れた衣料、資材用織物に関し、特にラミネート等の膜加工に好適に用いられるポリアミドマルチフィラメント織物及びその製造法に関する。
【０００２】
【従来の技術】
昨今のアウトドアブームに代表されるように消費者のレジャー志向は年々高まり、それによりスキー・スノーボードウェア、アウトドアウェアなどのスポーツ分野を含む衣料用途、鞄、寝袋、テント類、パラグライダー、パラシュート等の資材用途の織物の需要は増えてきている。ところで、このようなスキー・スノーボードウェア、アウトドアウェアなどのスポーツ分野を含む衣料用途、鞄、寝袋、テント類、パラグライダー、パラシュート等の資材用途の織物には高強力が求められ、特に引裂き強力や摩耗強力の向上が求められる。特にラミネート加工のような膜加工を施す場合は織物の糸滑りがおきにくい為、引裂き強力が低下しやすい傾向にあり、ますます基布の引裂強力の向上が望まれている。
【０００３】
引裂き強力を必要とする繊維製品を得るためにポリアミドフィラメントの強度を上げる手段としては特開平１１−２４７０２２号公報に記載があり、延伸倍率を上げ高強度のポリアミドフィラメントを得る方法が開示されている。しかし、そのような糸は１０％伸長時の強度が高くなり逆に伸度が低くなって、織物の風合いが硬くなる。また、伸度が低くなると織物が引裂かれる過程において、引裂きを受ける糸本数が少なくなって１本の糸当たりの応力が集中しやすくなるため、引裂き強力は逆に低くなってしまい好ましくない。その現象は引裂き強力の測定方法の一つであってＪＩＳ−Ｌ−１０９６に記載されるＡ−１法（シングルタング）のチャートの波形から確認する事ができ、強力の絶対値が小さく、且つ変動巾が大きくなって現われる。
【０００４】
また、織物の引裂き強力を高めるがために太い繊度の糸条を用いると織物が厚く、風合いが硬くなりテント、パラグライダー、パラシュートなどコンパクトに収納する必要がある用途には不向きになってくる。従って、細い繊度の糸条で構成され、高い引裂き強力を有し、コンパクトであって、ソフトな薄地織物基布の開発ニーズは依然、残されたままである。
【０００５】
【発明が解決しようとする課題】
本発明は、前記従来技術の問題を解決し、コンパクトでソフトな薄地織物基布であって、なお且つ高い引裂き強力とを有した織物を提供し、特にラミネートのような膜加工に好適に用いることのできる織物およびその製造方法を提供することを目的とする。
【０００６】
【課題を解決するための手段】
本発明はかかる課題について鋭意検討した結果、下記のような手段によって上記課題を解決することができた。すなわち本発明は、
１．繊度が６０デシテックス以下、１０％伸長時の強度が２．０から３．０cN/dtex、破断伸度３５〜５０％のナイロン６マルチフィラメントがリップストップ組織に製織されてなり、ＪＩＳ−Ｌ−１０９６に記載されるシングルタング法による経糸切断および緯糸切断方向の引裂き強力（Ｌ）がともに１．５ｋｇｆ以上であり、且つシングルタング法によって描かれた引裂き強力のチャートにおいて、引裂き強力（Ｌ）と極小点（Ｓ）の関係がＬ−Ｓ／Ｌ≦０．５であることを特徴とするポリアミドマルチフィラメント織物。
２．織物厚みが０．１５ｍｍ以下、織物目付けが１００ｇ／ｍ2以下であるポリアミドマルチフィラメント織物であることを特徴とする上記第１記載のポリアミドマルチフィラメント織物。
３．織物の組識がリップストップ組識であることを特徴とする上記第１または２に記載のポリアミドマルチフィラメント織物。
４．繊度が６０デシテックス以下、１０％伸長時の強度が２．０から３．０cN/dtex、破断伸度３５〜５０％のナイロン６マルチフィラメントを無撚で糊付けを行い、次いでリップストップ組識で製織し、ＪＩＳ−Ｌ−１０９６に記載されるシングルタング法による経糸切断および緯糸切断方向の引裂き強力（Ｌ）をともに１．５ｋｇｆ以上とすることを特徴とするポリアミドマルチフィラメント織物の製造方法。
【０００７】
以下本発明を詳細に説明する。
本発明の織物を構成する経糸はポリアミドマルチフィラメントであって繊度が６０デシテックス以下、１０％伸長時の強度が２．０〜３．０cN/dtex、破断伸度３５〜５０％であることが好ましい。ポリアミドマルチフィラメントは高強力、高タフネス、耐磨耗性、寸法安定性に優れた繊維であり、ベルト、ホース、タイヤコード、鞄、寝袋、テント類、パラグライダー、パラシュート等の産業資材用途あるいはスキー・スノーボードウェア、アウトドアウェアなどのスポーツ分野を含む衣料用途には好適である。但し、本発明ではコンパクトでソフトな薄地織物用途をターゲットとしており、具体的には寝袋、テント類、パラグライダー、パラシュート等の産業資材用途あるいはスキー・スノーボードウェア、アウトドアウェアなどのスポーツ用衣料分野であり、繊度は６０デシテックス以下、更に好ましくは５０デシテックス以下である。
【０００８】
そして、ポリアミドマルチフィラメントの１０％伸長時の強度が２．０cN/dtex未満では、フィラメントの強度が低くなって織物の引裂き強力が低くなり本発明には好ましくない。逆に１０％伸長時の強度が３．０cN/dtexを超えると、繊維のモジュラスが高くなり、つまり繊維が曲げ硬くなって、得られた織物の風合いが難くなり好ましくない。そして、ポリアミドマルチフィラメントの破断伸度が３５％未満では織物が引き裂かれるときに応力が引き裂かれようとしている１本の糸に集中しやすく引裂強力が低くなるため望ましくない。逆に５０％を超えると様々な紡糸延伸条件の調整をしても破断強度が低くなってしまい、織物にしたときの引裂き強力が低下するという問題が発生しやすいため好ましくない。また。織物寸法安定性の面からも好ましくない。
【０００９】
次いで、ポリアミドマルチフィラメントは無撚の状態で、即ち撚糸を施すことなく合成糊剤、等を使用して糊付けを行うことが望ましい。糊付けを行うことによるコストアップが考えられるが、合成糊剤、等を使用し糊付けを行う事によって織物の製織性および作業性が格段に向上し、高品質品位の織物が安定して得られ、トータルなコストダウンが可能となる。なお、合成糊剤とはアクリル系糊、ポリビニルアルコール系糊などの糊剤であり、アクリル系糊としてはポリアクリル酸ソーダ、ポリアクリルアマイド、ポリアクリル酸エステルである。合成糊剤は接着性、強伸度などの特性が優れ、安価であり、ポリエステル、ポリアミド系繊維などの合成繊維に好ましく使用されるものであって、糊剤メーカから多くの種類が市販されているので、糊抜きなどの特性も考慮して選択、糊付けする事が肝要である。また、レピア、フライ、エアージェットルームなどのドライ織機とウォータジェットルームでは糊剤の種類、配合比が異なるので適切に選択する必要がある。
【００１０】
本発明の織物は寝袋、テント類、パラグライダー、パラシュート、スキー・スノーボードウェア、アウトドアウェアなどの資材、衣料用途向けであり、織物の地合いがしっかりした強固なものが求められる。従って、織物の組識は組識点の最も多い平組織、若しくは平組識と石目、ナナコ組識を組合したリップストップ組識が好ましい。なお、リップストップ組識における石目、ナナコ部は２本以上であっても構わない。一般的には２本から５本の範囲内で構成され、ダブルリップストップでも構わず、本発明には限定されない。
【００１１】
本発明のポリアミドマルチフィラメント織物において、組識がリップストップの場合、引裂き強力を測定する標準的な評価方法であって、品質管理に用いられる方法である、ＪＩＳ−Ｌ−１０９６に記載されるシングルタング法による経糸切断及び緯糸切断方向の引裂強力（Ｌ）が１．５ｋｇｆ以上で有ることが必要である。リップストップ組識の場合、石目、ナナコ部分、要するに引き揃え部分が引裂きの伝播を防止し、引裂き強力を高めることができる。但し、リップストップ組識では格子柄の大きさが大きすぎると部分的に引裂き強力が高くなるだけであり、好ましくは１から２ｃｍの格子柄、更に好ましくは１ｃｍ以下の格子柄になるよう織物設計することが望ましい。
【００１２】
そして、引裂き強力（Ｌ）が１．５ｋｇｆ未満では、スポーツ用途に用いられるような場合に破れやすくなって耐久性に劣り、用途によっては安全性の面でも好ましくない。特に透湿防水性を付与することを目的にラミネート加工のような膜加工を施すと引裂強力が顕著に低下しやすくなる為、好ましくは２．０ｋｇｆ以上、さらには２．５ｋｇｆ以上の引裂き強力（Ｌ）を有することが特に好ましい。
【００１３】
本発明品はシングルタング法によって描かれた引裂き強力のチャートにおいて、引裂き強力（Ｌ）と極小点（Ｓ）の関係がＬ−Ｓ／Ｌ≦０．５であることが必要である。この関係は本発明のポリアミドマルチフィラメントが１０％伸長時の強度が２．０〜３．０cN/dtex、破断伸度３５〜５０％を示すナイロン６マルチフィラメントであるが故に得られるものであり、ナイロン６マルチフィラメントの強伸度特性がこの範囲を満たさない時は引裂き強力（Ｌ）と極小点（Ｓ）の関係がＬ−Ｓ／Ｌ≦０．５を満足しない。その理由としては伸度が低くなると織物が引裂かれる過程において、引裂きを受ける糸本数が少なくなって１本の糸当たりの応力が集中しやすくなるため、切断されると引裂き強力のドロップ（低下）が大きくなり、引裂き強力（Ｌ）と極小点（Ｓ）の関係がＬ−Ｓ／Ｌ≦０．５を満たさない。しかしながら、本発明では伸度が高いことによって引裂きを受ける糸本数を分散させ、1本当たりの応力を小さくしたので、切断された時の引裂き強力のドロップが小さくなり、引裂き強力（Ｌ）と極小点（Ｓ）の関係がＬ−Ｓ／Ｌ≦０．５を満たす。この関係を満たすことが、優れた高タフネスを有するポリアミドマルチフィラメント織物であると言える。なお、引裂き強力（Ｌ）と極小点（Ｓ）の測定方法については後述する。
【００１４】
また本発明の織物の厚みは０．１５ｍｍ以下、目付けは１００ｇ／ｍ2以下であることが望ましい。厚みが０．１５ｍｍより大きい場合は風合いが硬いものであったり、膜加工を施した場合に厚ぼったいものになってしまう為、スポーツ用途には好ましくないものとなる。好ましくは０．１２ｍｍ以下であり、さらには０．０８ｍｍ以下であることが特に好ましい。そして、目付けに関し、本発明品の主用途である寝袋、テント類、パラグライダー、パラシュート、スキー・スノーボードウェア、アウトドアウェアなどの資材、衣料品はコンパクト性、収納性の面から軽さが求められ、目付けは１００ｇ／ｍ2以下、更に好ましくは８０g/m2の織物がよい。
【００１５】
本発明で用いるポリアミドフィラメントの製造方法については一般的に相対粘度が２．５以上、４．５以下のチップを２５０から３００℃の温度で溶融紡糸することによって得られ、スピンドロー方式による紡糸延伸連続装置、或いは紡糸と延伸を２工程で行う装置によって製造可能である。
【００１６】
本発明のポリアミドフィラメントは合成繊維に分類されるアミド結合を有すフィラメントであって、ナイロン６、ナイロン４６、ナイロン６６で代表され、それらを主体とする共重合体や混合物であってもよい。吸湿性を改善するために吸湿性モノマーを共重合することや、あるいは吸湿性樹脂を芯部に閉じこめた芯鞘型複合繊維であっても差し支えない。柔らかさとコストの観点からナイロン６が好ましく採用され、本発明のポリアミドマルチフィラメント織物には最適である。
【００１７】
本発明のナイロンマルチフィラメントの断面形状は特に限定されず丸型、三角型、中空型、十字型で代表され、異なる断面の集合体であってもよい。またその異形度や中空率は特に限定されない。またフィラメント数についても限定されるものでないが、少なくとも１０本以上のフィラメントで形成されたマルチフィラメントが使用される。
【００１８】
本発明のナイロンマルチフィラメントに添加される各種添加剤も特に限定されず、吸湿性物質、酸化防止剤、つや消し剤、紫外線吸収剤、抗菌剤等を単独又は、複合して添加しても良い。また、本発明のナイロンマルチフィラメントの強伸度特性以外の機械的特性、例えば沸水収縮率、熱応力、複屈折率、太さ斑に関しては通常の範囲のものであり特に限定されない。
【００１９】
また本発明のポリアミドフィラメントは仮撚等の捲縮加工が施されていても構わないし、収縮率の異なる、或いは断面形状の異なるフィラメントとの混繊糸、複合糸であっても構わない。
【００２０】
【実施例】
以下、本発明を実施例に基づいて説明する。なお本発明で用いた評価方法は以下の通りである。
【００２１】
（評価方法の説明）
相対粘度：
９６．３±０．１重量％試薬特級濃硫酸中に重合体濃度が１０ｍｇ／ｍｌになるように試料を溶解させてサンプル溶液を調整し、２０℃±０．０５℃の温度で水落下秒数６〜７秒のオストワルド粘度計を用い、溶液相対粘度を測定する。測定に際し、同一の粘度計を用い、サンプル溶液を調整したときと同じ硫酸２０ｍｌの落下時間Ｔ０（秒）と、サンプル溶液２０ｍｌの落下時間Ｔ１（秒）の比より、相対粘度ＲＶを下記の式を用いて算出する。
ＲＶ＝Ｔ１／Ｔ０
【００２２】
１０％伸長時の強度：ＳＴ１０（cN/dtex）、破断伸度：ＤＥ（％）：
インストロンジャパン(株) ４３１０型を用いて測定する。初荷重として糸条繊度(dtex.)に対し１／３３グラムを加え、糸長２０ｃｍ、引張速度２０ｃｍ／ｍｉｎの条件下でＳ−Ｓチャートを作成し、１試料に対しｎ＝３で測定し破断伸度および１０％伸長時強度をチャートより読みとりそれぞれの平均値を求める。
繊度（デシテックス）：
１００mのポリアミドマルチフィラメントのカセを３つ作成し、各々の重量（ｇ）を測定し、平均値を求め、１００倍した。
【００２３】
引裂き強力（Ｌ）および極小点（Ｓ）：
ＪＩＳ−Ｌ−１０９６に規定されている引裂き強さ（シングルタング  Ａ−１法）を採用し、引張速度１０ｃｍ／ｍｉｎ、チャート速度５ｃｍ／ｍｉｎで測定した。引裂き強力（Ｌ）および極小点（Ｓ）については下記手順で求めた。
１ チャートに描かれた波形の最初の極大点から０．５ｃｍを除いた箇所から、
１．２５ｃｍの間隔で等分し、各等分内における極大点と次に大きい点の引裂き強力を読み取る。
２ 読み取った極大点と次に大きい点の引裂き強力の平均値を求め、引裂き強力（Ｌ）とした。
３ 次に各等分内における極小点および次に小さい点の引裂き強力を読み取る。
４ ２．と同様にして極小点と次に小さい点の引裂き強力の平均値を求め、極小点（Ｓ）とした。
３ 但し、糸のスリップが認められた形跡がある場合は、極小点とみなさず、１．の手順に戻って等分操作をやり直した。
【００２４】
厚み：
膜加工していない布帛については、織物厚さ(mm)は、厚み計にてランダムに５カ所測定し、その平均値を求める。
膜加工している布帛についてはＳＥＭによる観察からランダムに５カ所測定し、その平均値を求める。
【００２５】
（実施例１）
相対粘度ηｒ＝３．５１のナイロン６ポリマーを紡糸温度２８０℃で丸孔を２４個有する口金から溶融紡糸して紡糸速度３２００ｍ／ｍｉｎ、延伸温度１６０℃にて延伸し、１０％伸長時の強度が２．７０cN/dtex、破断伸度が４３．０％の３３デシテックス２４フィラメントのマルチフィラメントを得た。織物経糸として該マルチフィラメントを無撚の状態で互応化学工業(株)製のアクリル酸エステル共重合体アンモニウム塩タイプのプラスサイズＪ−３０を用いて糊付けを行い、緯糸には糊を付けることなく無撚の状態でそのまま用いて、経糸密度１６５本／ｉｎ、緯糸密度１３６本／ｉｎに設定し、リップストップ組織で製織を行った。なお、製織性は良好であり、経糸切れ、毛羽の発生はなく織機の稼働率は高いものでり、なお且つ得られた生機も品質の高いものであった。得られた生機を常法に従って精錬・染色仕上げし、経糸密度１７５本／ｉｎ、緯糸密度１４４本／ｉｎの織物を得た。得られた織物は経引裂き強力（Ｌ）が３．７ｋｇｆ、Ｌ−Ｓ／Ｌ＝０．２９、緯引裂き強度（Ｌ）が３．０ｋｇｆ、Ｌ−Ｓ／Ｌ＝０．２８であり、厚みは０．０８ｍｍ、目付けは４３g／ｍ2であった。風合いは非常にソフトであり、薄地にもかかわらず引裂き強力に優れた織物であった。また常法に従ってラミネート加工を施したところ、引裂強力は経引裂強力が２．０ｋｇｆ、緯引裂き強度が１．８ｋｇｆであり十分スポーツ用途に使用できるものであった。結果を表1に示す。
【００２６】
（実施例２）
相対粘度ηｒ＝３．５１のナイロン６ポリマーを紡糸温度２８５℃で丸孔を３４個有する口金から溶融紡糸して紡糸速度２３００ｍ／ｍｉｎ、延伸温度１６０℃にて延伸し、１０％伸長時の強度が２．３９cN/dtex、破断伸度が４７．４％の４４デシテックス３４フィラメントのマルチフィラメントを得た。以下、実施例１と同様に該マルチフィラメントは経糸用として糊付けを行い、緯糸は無撚の状態でそのまま用いて、経糸密度１４５本／ｉｎ、緯糸密度１２０本／ｉｎに設定し、リップストップ組織で製織を行った。実施例１と同様に製織性は良好であり、経糸切れ、毛羽の発生はなく織機の稼働率は高いものでり、なお且つ得られた生機も品質の高いものであった。得られた生機を常法に従って精錬・染色仕上げし、経糸密度１５７本／ｉｎ、緯糸密度１２４本／ｉｎの織物を得た。得られた織物は経引裂き強力が４．７ｋｇｆ、Ｌ−Ｓ／Ｌ＝０．３１、緯引裂き強度が４．４ｋｇｆ、Ｌ−Ｓ／Ｌ＝０．４１、厚みは０．１０ｍｍ目付けは５２g／ｍ2であった。風合いは非常にソフトであり、薄地にもかかわらず引裂き強力が非常に優れた高タフネスを有するポリアミドマルチフィラメント織物であった。結果を表１に示す。
【００２７】
（比較例１）
実施例１において、マルチフィラメントの延伸倍率を変更し、１０％伸長時の強度が３．２０cN/dtex、破断伸度が３３．０％にした以外は実施例１に従った。実施例１と比べると得られた織物の経引裂き強力が３．１ｋｇｆ、Ｌ−Ｓ／Ｌ＝０．６０、緯引裂き強度が２．８ｋｇｆ、Ｌ−Ｓ／Ｌ＝０．５８、厚みは０．０８ｍｍ、目付けは４３g／ｍ2であった。風合いは非常にソフトであったが、実施例1と比べると引裂き強力が弱い物であり、Ｌ−Ｓ／Ｌの値が高く波形の変動が大きな織物であった。結果を表1に示す。
【００２８】
（比較例２）
実施例２において相対粘度ηｒ＝３．２のナイロン６６ポリマーを使用し、４４デシテックス３４フィラメントのマルチフィラメントを作成した。得られたナイロン６６マルチフィラメントの１０％伸長時の強度は２．８０cN/dtex、破断伸度が３３．２％であった。該ナイロン６６マルチフィラメントを使用して、以下実施例２と全く同様にして織物を得た。得られた織物は織物の経引裂き強力が２．９ｋｇｆ、Ｌ−Ｓ／Ｌ＝０．７０、緯引裂き強度が３．２ｋｇｆ、Ｌ−Ｓ／Ｌ＝０．７５、厚みは０．１０ｍｍ、目付けは５２ｇ／ｍ2であった。風合いは非常にソフトであったが、実施例２と比べると引裂き強力が弱いポリアミドマルチフィラメント織物であり、Ｌ−Ｓ／Ｌの値が高く、波形の変動が大きな織物であった。結果を表1に示す。
【００２９】
【表１】
0003985190.tif 000002
【００３０】
【発明の効果】
本発明によると、薄くても引裂き強力に優れ、機能膜加工を施しても必要最小限の引裂き強力を有したソフトでコンパクト性に優れた寝袋、テント類、パラグライダー、パラシュート、スキー・スノーボードウェア、アウトドアウェアなどの資材、衣料品に好適なポリアミドマルチフィラメメント織物を提供することを可能とした。